(57)【特許請求の範囲】
【請求項１】
紫外線を照射することにより硬化して粘着性が低下する粘着剤層を剥離性表面に形成されたラベル基体を供給し、該ラベル基体の前記粘着剤層表面に所定の印刷画像を形成した後、前記印刷画像を覆うラベルを形成すべく紫外線吸収物質を含むラベル用トナーを電子写真方式により現像し転写する工程、及び転写され形成されたラベル形成領域を含む全面に紫外線を照射して、前記粘着剤層のラベル形成領域以外の露出する粘着剤層を硬化させる工程を具備することを特徴とするラベルの作製方法。
【請求項２】
前記粘着剤は、紫外線硬化型樹脂及び紫外線重合開始剤を含む紫外線硬化型粘着剤であることを特徴とする請求項１に記載のラベルの作製方法。
【請求項３】
前記紫外線吸収物質は、酸化チタン又は有機系紫外線吸収剤であることを特徴とする請求項１又は２に記載のラベルの作製方法。
【請求項４】
前記ラベル用トナーは、結着樹脂としてポリ乳酸を含むことを特徴とする請求項１〜３のいずれかに記載のラベルの作製方法。
【請求項５】
紫外線を照射することにより硬化して粘着性が低下する粘着剤層を剥離性表面に形成されたラベル基体を供給する手段と、該ラベル基体の前記粘着剤層表面に所定の印刷画像を形成する印刷手段と、前記印刷画像を覆うラベルを形成すべく紫外線吸収物質を含むラベル用トナーを電子写真方式により現像し転写する手段、及び転写され形成されたラベル形成領域を含む全面に紫外線を照射して、前記粘着剤層のラベル形成領域以外の露出する粘着剤層を硬化させる紫外線照射手段を具備することを特徴とするラベルの作製装置。
【発明の詳細な説明】
【技術分野】
【０００１】
本発明は、ラベル作製方法及びラベル作製装置に係り、特に、電子写真方式を用いたラベル作製方法及びラベル作製装置に関する。
【背景技術】
【０００２】
従来、剥離シートに貼りつけたラベルに絵柄を印刷して、刃型でラベルを任意の形にカットするラベル作製方法が知られている（例えば、特許文献１及び２参照）。しかしこの方法では、１種類のラベルを作製するためには、印刷用の版と刃型を作製する必要がある。また、この方法は、ラベルを大量に作製する場合には有効であるが、作製するラベルの数量が少量の場合には版と刃型の製作費用が高く、結果的にラベルの単価が高くなってしまうという問題がある。
【０００３】
そこで、本出願人は、先に、電子写真方式により、表面に粘着剤層を有する剥離紙上にトナーを任意の形状に現像し、その後加熱処理してラベルを作製する方法を提案した（例えば、特許文献３参照）。この方法は、オンデマンドでラベルを任意の形状に作製することが可能である点で特に優れている。
【０００４】
しかし、この方法は、作製したラベルを剥離紙から剥す際に、ラベルで無い箇所の露出した粘着剤層とラベル裏面の剥離紙から剥離した粘着剤層とが分離せず、余分な粘着剤がラベルに追随して剥離紙から剥がされてしまい、ラベルの取り扱いに障害が生ずるという欠点がある。
【先行技術文献】
【特許文献】
【０００５】
【特許文献１】特開平０９−１６８９９８
【特許文献２】特開平１１−０３３９９９
【特許文献３】特開２００７−２８３７４５
【発明の概要】
【発明が解決しようとする課題】
【０００６】
本発明は、以上のような事情に鑑みてなされ、ラベルを剥離紙から剥離する際に、余分な粘着剤がラベルに付着することのない、取り扱いの容易なラベルの作製方法及び作製装置を提供することを目的とする。
【課題を解決するための手段】
【０００７】
上記課題を解決するため、本発明の第１の態様は、紫外線を照射することにより硬化して粘着性が低下する粘着剤層を剥離性表面に形成されたラベル基体を供給し、該ラベル基体の前記粘着剤層表面に所定の印刷画像を形成した後、前記印刷画像を覆うラベルを形成すべく紫外線吸収物質を含むラベル用トナーを電子写真方式により現像し転写する工程、及び転写され形成されたラベル形成領域を含む全面に紫外線を照射して、前記粘着剤層のラベル形成領域以外の露出する粘着剤層を硬化させる工程を具備することを特徴とするラベルの作製方法を提供する。
【発明の効果】
【０００８】
本発明によると、ラベルを剥離紙から剥離する際に、余分な粘着剤がラベルに付着することのない、取り扱いの容易なラベルの作製方法及び作製装置が提供される。
【図面の簡単な説明】
【０００９】
【図１】本発明の一実施形態に係るラベル作製装置を概略的に示す図である。
【図２】図１に示すラベル作製装置を用いてラベルを作製する工程を示す図である。
【発明を実施するための形態】
【００１０】
以下、本発明の実施形態について説明する。
【００１１】
図１は、本発明の一実施形態に係るラベル作製装置の内部構成を示す断面図である。図１に示すように、ラベル作製装置１は、給紙部２、ラベル形成部３、印刷部４、搬送部５、定着部６、送り戻し機構部７、及び排出部８とを備えている。
【００１２】
給紙部２は、ラベル作製装置１の側面から外部斜め上方に張り出して設けられた給紙トレー９、この給紙トレー９の給紙口に配設された給紙ローラ１１、及びこの給紙ローラ１１の給紙方向に配置された待機ローラ対１２を備えている。上記給紙トレー９には、予め上面に粘着剤が塗布されている剥離紙が一枚ごとに載置される。
【００１３】
ラベル形成部３は、感光体ドラム１３と、この感光体ドラム１３を中心に、感光体ドラム１３の周面を取り囲むように配置されたクリーナ１４、初期化帯電器１５、光書込ヘッド１６、粉体ホッパー１７、粉体ホッパー１７の下部開口部に回転可能に保持された現像ローラ１８、搬送ベルト１９の上部搬送面、この搬送ベルト１９の上部搬送面を介して感光体ドラム１３の下面に対向して圧接する転写ローラ２１とにより構成されている。
【００１４】
上記粉体ホッパー１７内には、ラベル用トナーが収容されている。このラベル用トナーに埋没するように粉体供給ローラ２２が現像ローラ１８に摺接して配置され、その上方でドクターブレード２３が同じく現像ローラ１８に摺接して配置されている。
【００１５】
また、クリーナ１４と粉体ホッパー１７との間には、回収パイプ２４が配設されている。回収パイプ２４は、長尺の搬送スクリューを内蔵しており、感光体ドラム１３上からクリーニングされてクリーナ１４内に堆積する粉体状のラベル用トナーを粉体ホッパー１７に回収する。
【００１６】
印刷部４は、回収パイプ２４を備えていないこと及び粉体ホッパー１７にラベル用トナーではなく印刷用の黒トナーを収容していることを別にすれば、ラベル形成部３と同一の構成である。
【００１７】
搬送部５は、上述した搬送ベルト１９、この搬送ベルト１９が掛け渡された駆動ローラ２５と従動ローラ２６、搬送ベルト１９を張設するテンションローラ２７、特には図示しないが、搬送ベルト１９の用紙搬送方向上流側（図では右方）を、実線と破線で示すように、印刷部４の感光体ドラム１３に離接させる回動機構などで構成されている。
【００１８】
定着部６は、断熱性筐体２８と、この断熱性筐体２８に囲まれて対向配置された発熱ローラ２９と押圧ローラ３１、発熱ローラ２９と押圧ローラ３１の下流側（図では左方）に配置された搬出ローラ３２とで構成されている。
【００１９】
送り戻し機構部７は、定着部６の搬出ローラ３２と給紙部２の待機ローラ対１２との間にほぼ均等な距離で６箇所に配置された送り戻しローラ対３３（３３ａ〜３３ｆ）、及びこれらの送り戻しローラ対３３の先々に配置された送り戻し案内路３４（３４ａ〜３４ｆ）を備えている。
【００２０】
排出部８は、定着部６の搬出ローラ３２の直後に配置された切替フラップ３５、切替フラップ３５より下流側上方に配置された搬送ローラ対３６、排紙案内路３７、この排紙案内路３７の終端に配置された排紙ローラ対３８、この排紙ローラ対３８の外部下方から斜め上方に傾斜してラベル作製装置１本体上面に形成された排紙トレー３９とで構成されている。
【００２１】
ラベル作製装置１は、図示していないが、剥離紙のラベルが形成されていない露出粘着剤層の上面に紫外線を照射する紫外線照射手段を備えている。
【００２２】
図２（ａ）〜（ｆ）は、上記構成のラベル作製装置１で作製されるラベルの作製工程を模式的に示す図である。図２（ａ）〜（ｆ）を参照して、ラベルの作製工程を以下に説明する。
【００２３】
先ず図２（ａ）は、ラベル作製装置１の給紙トレー９に載置される粘着剤付き剥離紙を示している。図２（ａ）に示すように、剥離紙４０の上面には粘着剤４１が予め塗布されている。粘着剤４１は、紫外線の照射により硬化し得るものである。
【００２４】
紫外線の照射により硬化し得る粘着剤４１としては、光重合開始剤を含む粘着剤を用いることが出来る。光重合開始剤は、紫外線の照射により励起されて、ラジカルやイオンを生じ、粘着剤に含まれるオリゴマーやモノマーの重合を開始して硬化するものである。光重合開始剤としては、ベンゾフェノン系、アセトフェノン系、ベンゾイン系、ベンジル系、トリアジン系、オキセタン系、などが挙げられ、具体的には、２，２-ジメトキシ-２-フェニルアセトフェノンがある。
【００２５】
粘着剤中の光重合開始剤の量は、0.1〜10質量％程度であるのが好ましい。粘着剤中の光重合開始剤の量が0.1質量％未満では、粘着剤を硬化させる効果が不十分で粘着性が残存するし、10質量％を越えると、重合開始剤が粘着在中に残留して粘着力が低下する。
【００２６】
紫外線の照射により硬化し得る粘着剤の具体例としては、例えば、所定のベース樹脂中にＵＶ硬化型樹脂、架橋剤、及びＵＶ重合開始剤を含むものを溶媒に溶解したものがある。このような粘着剤は、紫外線の照射により硬化し、粘着性を失う。
【００２７】
この粘着剤付き剥離紙４０（以下、単に剥離紙４０ともいう）は、給紙ローラ１１によって機内に搬入され、待機ローラ対１２に向けて給送される。待機ローラ対１２は回転を一時停止して、その挟持部に剥離紙４０の先端を当接させて進行を制止し、搬送タイミングを待機する。
【００２８】
最初は、印刷部４では現像ローラ１８への現像バイアスの印加と転写ローラ２１への転写バイアスの印加が停止されている（または逆電位のバイアスが印加されている）。これにより、印刷部４による黒トナーによる印刷機能は停止している。
【００２９】
また、この印刷部４による印刷機能停止に伴って、不図示の回動機構により搬送ベルト１９の用紙搬送方向上流側が図１の破線で示す退避位置に離隔している。これにより搬送ベルト１９の上部搬送面はラベル形成部３の感光体ドラム１３にのみ当接している。
【００３０】
この状態で、ラベル形成部３においては、感光体ドラム１３は時計回り方向に回転する。初期化帯電器１５は、感光体ドラム１３周面に一様な高マイナス電荷を付与する。光書込ヘッド１６は、その感光体ドラム１３周面に露光信号に応じて露光を行って低電位部を形成する。
【００３１】
これにより、上記初期化による高マイナス電位部と、露光による低マイナス電位部からなる静電潜像が所望の形状に展開した状態で形成される。
【００３２】
ラベル用トナー供給ローラ２２は、粉体状のラベル用トナーを現像ローラ１８に擦り付けるようにして供給する。ドクターブレード２３は、現像ローラ１８表面のラベル用トナーを一定の層厚に規制する。これにより、ラベル用トナーは摩擦による弱いマイナス電位に帯電して現像ローラ１８の表面に付着する。
【００３３】
現像ローラ１８は表面に一定の層厚で付着したラベル用トナーを回転しながら感光体ドラム１３との対向部つまり現像部に搬送する。
【００３４】
現像ローラ１８には、例えば「−２５０Ｖ」の現像バイアスが不図示のバイアス電源から印加されている。また、感光体ドラム１３の静電潜像の低電位部は、露光によって電位が例えば「−７０Ｖ」に低下している。
【００３５】
これにより、現像部では、感光体ドラム１３と現像ローラ１８との間に「−１８０Ｖ」の電位差が形成される。即ち静電潜像の低電位部は現像ローラ１８に対して相対的にプラス極性の電位を形成する。
【００３６】
この電位差により、上記マイナス極性に帯電しているラベル用トナーが感光体ドラム１３の静電潜像のプラス極性のマイナス低電位部に転移して、ラベル用トナーによる所望の形状に展開した状態のベタ画像が形成（反転現像）される。
【００３７】
このラベル用トナーによる所望の形状に展開した状態のベタ画像は、感光体ドラム１３の回転によって、感光体ドラム１３と転写ローラ２１とが対向する転写部に搬送される。
【００３８】
感光体ドラム１３周面上のラベル用トナーのベタ画像の先端が転写ローラ２１との対向部に回転搬送されてくるタイミングで、その対向部に剥離紙４０が搬送される。
【００３９】
転写ローラ２１は、不図示の転写バイアス電源から出力される転写電流（又は転写電圧）を搬送ベルト１９を介して剥離紙４０に印加する。これにより、感光体ドラム１３上のラベル用トナーのベタ画像が剥離紙４０に転写される。
【００４０】
ラベル用トナーとしては、ポリ乳酸粒子に外添剤を外添したものを用いることが出来る。また、ラベル用トナーは、酸化チタン又は有機系紫外線吸収剤のような紫外線吸収物質を含むものとすることが出来る。ラベル用トナーが紫外線吸収物質を含むことにより、紫外線照射工程において、ラベル内で紫外線が吸収され、ラベル裏面には紫外線が到達しないため、ラベル裏面の粘着剤４１の粘着力を保持することが出来る。
【００４１】
なお、ラベル用トナー中に添加する有機系の紫外線吸収剤の含有量は、0.1〜10質量％程度であるのが好ましい。紫外線吸収物質の含有量が0.1質量％未満では、紫外線吸収物質を添加する効果が得にくく、ラベル裏面の粘着剤４１の粘着力が低下する傾向となる。一方、紫外線吸収物質の含有量が10質量％を越えても、それ以上の効果は得にくい。紫外線吸収剤として酸化チタンを用いた場合の含有量は同様に1〜30質量％程度であるのが好ましい。
【００４２】
ラベル用トナーの主成分として用いるポリ乳酸は、１００，０００以上の重量平均分子量を有するものが好ましい。また、１５０，０００以上の重量平均分子量を有するポリ乳酸を用いることにより、特に強度の高いラベルを得ることが出来るので好ましい。重量平均分子量が１００，０００未満のポリ乳酸を用いたのでは、十分なラベル強度を得にくい場合がある。
【００４３】
また、ポリ乳酸としては、重合に際し、架橋剤を用いて架橋し、更に平均分子量を増加させたものであることが特に好ましい。ポリ乳酸を架橋することにより、軟化点を極端に高くすることなく、分子量を増加させることが出来るので、ラベル強度を強くすることが出来る。架橋剤としては、エチレングリコールやヒマシ油を用いることが出来、特に、ヒマシ油を用いることが好ましい。
【００４４】
本発明者らの知見によると、ラベル用トナーとしては、最も広く利用されている粉砕方式により得たトナーは必ずしも適切ではない。粉砕法で製造されるトナーは、樹脂を主成分とする混練物が割れやすい必要があるが、割れやすい樹脂をラベル用トナーに使用すると作製したラベルも割れやすく、ラベルとして十分な強度を付与することが出来ない場合がある。そのため、粉砕法とは異なる方法で製造されたトナーを用いることが好ましい。
【００４５】
そのような製造方法として、スプレードライ法、溶解懸濁法、水溶性樹脂混練法がある。スプレードライ法は、トナー成分を溶媒に溶解させて得た溶液を、噴霧乾燥してトナー粒子を得る方法であり、例えば、特開２００９−１７５６３２号公報に記載されている。また、溶解懸濁法は、樹脂を溶剤に溶解して得た溶液を水中に分散させて析出させることでトナー粒子を形成する方法であり、樹脂の割れやすさに関わらずトナーを製造することが出来るという利点がある。
【００４６】
溶解懸濁法は、例えば、特許第３５４３５５４号公報及び特開２００９−２３００６４号に記載されている。また、水溶性樹脂混練法は、水溶性の樹脂にトナー材料を分散・混練した後、水溶性樹脂を水洗してトナーを製造する方法であり、例えば、特開２００６−１２６３５９号公報に記載されている。
【００４７】
図２（ｂ）は、そのようにラベル用トナーのベタ画像４２が剥離紙４０の粘着剤４１の面に転写された状態を示している。尚、転写されずに感光体ドラム１３上に残留したラベル用トナーは、クリーナ１４により感光体ドラム１３の周面から除去され、搬送スクリュー内蔵の回収パイプ２４により粉体ホッパー１７に回収される。
【００４８】
ラベル用トナーのベタ画像４２を転写された剥離紙３５は、定着部６に搬入され、発熱ローラ２９による加熱と押圧ローラ３１による加圧によりフィルム状のラベルになったラベル用トナーのベタ画像４２を粘着剤４１の面に定着される。
【００４９】
図２（ｃ）は、そのようにラベル用トナーのベタ画像４２が剥離紙４０の粘着剤４１の面にフィルム状のラベル４２´となって定着された状態を示している。
【００５０】
このように、フィルム状のラベル４２´を粘着剤４１の面に定着された剥離紙４０は、切換フラップ３５が斜め上向きの実線位置に回動していることにより、送り戻し機構部７に送り込まれる。
【００５１】
送り戻し機構部７に送り込まれた剥離紙４０は、６箇所の送り戻しローラ対３３（３３ａ〜３３ｆ）、及び送り戻し案内路３４（３４ａ〜３４ｆ）により、待機ローラ対１２へと送り戻される。
【００５２】
ここで、ラベル形成部３の現像ローラ１８への現像バイアスの印加と転写ローラ２１への転写バイアスの印加が停止され（または逆電位のバイアスが印加され）、フィルム状ラベルの形成機能が停止される。
【００５３】
代わって印刷部４では、現像ローラ１８への現像バイアスの印加と転写ローラ２１への転写バイアスの印加が開始され、黒トナーによる印刷機能が起動される。
【００５４】
また、この印刷機能の起動に伴って、不図示の回動機構により搬送ベルト１９の用紙搬送方向上流側が図の実線で示す印刷位置に回動し、搬送ベルト１９の上部搬送面が印刷部４の感光体ドラム１３に当接する。
【００５５】
以下、上述したラベル形成部３のラベル用トナーのベタ画像４２の現像及び転写と同様にして、上記のフィルム状のラベル４２´の面に、印刷部４の黒トナーによる所望の印刷データの画像が転写される。
【００５６】
なお、ラベル４２´への画像の形成は、上述のような電子写真方式に限らず、インクジェット方式により行うことが可能である。
【００５７】
図２（ｄ）は、そのような剥離紙４０の粘着剤４１の面に形成されたフィルム状のラベル４２´に、黒トナーによる所望の印刷データの画像４３が転写された状態を示している。
【００５８】
黒トナーによる所望の印刷データの画像４３をフィルム状のラベル４２´上に転写された剥離紙３５は、定着部６に搬入され、加熱と加圧により、フィルム状のラベル４２´上に、印刷データの画像４３を定着される。
【００５９】
図２（ｅ）は、そのように、剥離紙４０の粘着剤４１の面に形成されたフィルム状のラベル４２´の上に印刷データの画像４３が定着画像４３´となって定着された状態を示している。この定着画像４３´を定着された剥離紙４０は、切換フラップ３５がほぼ横向きの破線位置に回動していることにより、搬送ローラ対３６、排紙案内路３７、排紙ローラ対３８を介して排紙トレー３９上に排出される。
【００６０】
ここで、剥離紙４０の粘着剤４１の露出面４１´に紫外線を照射することにより、露出面４１´を硬化させる。これにより、粘着剤４１の露出面４１´は粘着性を失う。その結果、図２（ｆ）に示すように、表面に印刷データの定着画像４３´が形成され、裏面に粘着剤４１を有するフィルム状のラベル４２´の部分のみを、剥離紙４０から剥離させて取り出すと、粘着剤４１の露出面４１´は硬化しているため、ラベル４２´の裏面に付着した粘着剤との間で分離が確実に行われ、ラベル４２´に余分な粘着剤が付着することはない。
【００６１】
また、ラベル４２´は紫外線吸収物質を含んでいるため、ラベル４２´に照射された紫外線は紫外線吸収物質により吸収され、裏面に付着した粘着剤は粘着性を低下させることはなく、粘着力は維持される。その結果、ラベル４２´を支障なく、強い粘着力をもって所望の部材に付着させることが可能となる。
【００６２】
以上のラベルの作製プロセスでは、ラベル４２´の上に印刷データの画像４３を形成したが、剥離紙４０の粘着剤４１の面に画像４３を形成することも可能である。いずれの順序であっても、紫外線を照射することにより、露出面４１´を硬化させ、ラベル４２´の剥離紙からの剥離を支障なく行うことが可能となる。
【００６３】
以下、本発明の実施例及び比較例を示し、本発明をより具体的に説明する。
【００６４】
各例で用いた物性値の測定方法を以下に示す。
【００６５】
＜トナー粒径の測定＞
装置：マルチサイザーII（コールター社製）
試料：ビーカーに試料少量と精製水、界面活性剤を入れ、超音波洗浄器にて分散した。
【００６６】
測定：アパーチャーは１００μm、カウントは５０，０００個で行い、体積平均粒径を得た。
【００６７】
＜分子量の測定＞
装置：ＧＰＣ(島津製作所（株）製)、検出器ＲＩ
分子量Ｍｗは、分子量既知のポリスチレン試料によって作製した検量線を標準として、ＰＣ（ゲルパーミエーションクロマトグラフィー）にて測定される重量平均分子量である。
【００６８】
＜ポリ乳酸の合成＞
合成例
Ｌ-ラクチド（ピューラックジャパン（株）製）１００質量％、ステアリルアルコールー０．１０質量％を窒素雰囲気下で１９０℃で攪拌した。この混合物にオクチル酸スズを０．０５質量％添加して、１９０℃にて２時間さらに攪拌した。
【００６９】
その後、残存するＬ-ラクチドを除去するために、１０ｍｍＨｇの減圧下において、１時間攪拌を続けた。その結果、重量平均分子量Ｍｗ２７２，０００のポリ乳酸が得られた。
【００７０】
ラベル用トナー製造例１
合成例で得られたポリ乳酸をポリエチレングリコール樹脂と混合し、この混合物を２軸押出混練機にて混練した。混練機から排出された混練物をそのまま水に浸漬して、ポリエチレングリコール樹脂を水に溶解させた。
【００７１】
次いで、沈殿したポリ乳酸粒子を採取し、イオン交換水に再度分散させた。同様の洗浄作業を７回繰り返した。このようにして洗浄したポリ乳酸粒子を、目開き３２μｍのメッシュに通過させ、粗大粒子を除去した。
【００７２】
その後、乾燥したポリ乳酸粒子１００質量部に対し、疎水化処理したシリカ粒子（キャボット（株）製ＴＧ８１０Ｇ）０．５質量部及びＲＹ５０（日本アエロジル（株）製）３質量部をヘンシェルミキサーにて攪拌して外添し、平均粒子径Ｄ５０（体積）２７μｍのポリ乳酸トナー１を得た。
【００７３】
ラベル用トナー製造例２
合成例で得られたポリ乳酸９０質量部及び酸化チタン（石原産業（株）製）１０質量部をポリエチレングリコール樹脂と混合したことを除いて、ラベル用トナー製造例１と同様にして、平均粒子径Ｄ５０（体積）２４μｍのポリ乳酸トナー２を得た。
【００７４】
ラベル用トナー製造例３
合成例で得られたポリ乳酸9７質量部及び紫外線吸収剤（ＴＩＮＵＶＩＮ９２８：チバ・ジャパン（株）製）３質量部をポリエチレングリコール樹脂と混合したことを除いて、ラベル用トナー製造例１と同様にして、平均粒子径Ｄ５０（体積）２７μｍのポリ乳酸トナー３を得た。
【００７５】
＜紫外線硬化性粘着剤の製造＞
２−エチルヘキシルアクリレート３０質量％、酢酸ビニル７０質量％および２−ヒドロキシエチルメタクリレート１質量％をトルエン溶媒中にて溶液重合させ、重量平均分子量Ｍｗ１５０，０００のベース樹脂を得た。このベース樹脂１００質量部に対して、ＵＶ硬化型樹脂として２官能ウレタンアクリレート１００質量部（三菱レイヨン（株）製、重量平均分子量１１，０００）と、架橋剤としてトリレンジイソシアネートの多価アルコール付加体（コロネートＬ、日本ポリウレタン（株）製）１５質量部と、ＵＶ重合開始剤として２，２−ジメトキシ−２−フェニルアセトフェノン５質量部を酢酸エチルに溶解して、ＵＶ硬化性粘着剤の溶液を得た。
【００７６】
＜ラベル台紙の作製＞
ラベル台紙の作製例１
剥離紙（ＳＨＡ７０：サンエー化研（株）製）に上記ＵＶ硬化性粘着剤溶液を塗付して乾燥し、酢酸エチルを除去した後、粘着剤層表面にシクロオレフィンコポリマー樹脂（Ｓ８００７：ティコナ（株）製）のヘキサン溶液を塗布し、乾燥してヘキサンを除去し、ラベル台紙１を得た。
【００７７】
ラベル台紙の作製例２
上記ＵＶ硬化性粘着剤の代わりに、一般に使用されているスプレー式粘着剤（「５５」：３Ｍ（株）製）を使用したことを除いて、作製例１と同様の方法で、ラベル台紙２を得た。
【００７８】
実施例１
電子写真プロセスにより、Ａ４サイズのラベル台紙１上に、トナー製造例２により得たトナー２を現像し、次いで２００℃でヒートプレスすることにより、ラベル台紙１上にラベルを形成した。次に、ＵＶ硬化インクジェットプリンタ（Versa UV LEC-300A：ローランドディージー（株）製）によりラベル上に画像を形成し、紫外線を照射し、定着させた。
【００７９】
このようにして作製されたラベルにおいて、ラベル台紙１からラベルを剥がしたところ、ラベルの裏面には剥離紙から剥がれた粘着層が付着し、その粘着層はラベルの周辺の粘着層から分離され、ラベルには余分な粘着剤が追随して保持される現象は見られなかった。
【００８０】
また、ラベルの裏面の粘着層の粘着力は、紫外線の照射にもかかわらず、損なわれることはなく、強い粘着力が維持された。
【００８１】
実施例２
トナー３を用いたことを除いて、実施例１と同様にラベルを作製した。ラベル台紙１からラベルを剥がしたところ、実施例１と同様に余分な粘着剤の保持はほとんど見られなかった。また、実施例１と同様、ラベルの裏面の粘着層の粘着力は、強いまま維持されていた。
【００８２】
比較例１
トナー１を用い、かつラベル台紙２を用いるとともに、紫外線を照射しないことを除いて、実施例１と同様にラベルを作製した。ラベル台紙２からラベルを剥がしたところ、実施例１及び２と比較して、余分な粘着剤の保持が多かった。
【００８３】
比較例２
トナー１を用いたことを除いて、実施例１と同様にラベルを作製した。ラベル台紙１からラベルを剥がしたところ、実施例１と同様に余分な粘着剤の保持はほとんど見られなかった。しかし、ラベルの裏面の粘着層の粘着力は、実施例１及び２、比較例１と比較して、弱いものであった。
【００８４】
以上の結果を下記表１にまとめた。
【表１】
0005287877.tif 000002
【００８５】
以上の結果から、ＵＶ硬化性の粘着層を有する台紙を用い、ＵＶ吸収物質を含むラベル用トナーを用いて得た実施例１及び２に係るラベルは、ラベル台紙からラベルを剥がしたところ、実施例１と同様に余分な粘着剤の保持はほとんど見られず、また、ラベルの裏面の粘着層の粘着力は強いまま維持されていることがわかる。
【００８６】
これに対し、粘着層を有する台紙を用いて得た比較例１に係るラベルは、ラベル台紙からラベルを剥がしたところ、余分な粘着剤の保持が認められた。
【００８７】
また、ＵＶ硬化性の粘着層を有する台紙を用いているが、ＵＶ吸収物質を含まないラベル用トナーを用いて得た比較例２に係るラベルは、実施例１と同様に余分な粘着剤の保持はほとんど見られなかったが、ラベルの裏面の粘着層の粘着力は弱くなっている。
【００８８】
以上、本発明のいくつかの実施形態を説明したが、これらはいずれも特許請求の範囲に記載された発明とその均等の範囲に含まれる。
【００８９】
以下に、特許請求の範囲に記載された発明を付記する。
【００９０】
１．ラベル基体の表面に形成された、紫外線を照射することにより硬化して粘着性が低下する粘着剤層のラベル形成領域上に、紫外線吸収物質を含むラベル用トナーを、電子写真方式により現像する工程、及び全面に紫外線を照射して、前記粘着剤層のラベル形成領域以外の露出する粘着剤層を硬化させる工程を具備することを特徴とするラベルの作製方法。
【００９１】
２．前記粘着剤は、紫外線硬化型樹脂及び紫外線重合開始剤を含む紫外線硬化型粘着剤であることを特徴とする付記１に記載のラベルの作製方法。
【００９２】
３．前記紫外線吸収物質は、酸化チタン又は有機系紫外線吸収剤であることを特徴とする付記１又は２に記載のラベルの作製方法。
【００９３】
４．前記ラベル用トナーは、結着樹脂としてポリ乳酸を含むことを特徴とする付記１〜３のいずれかに記載のラベルの作製方法。
【００９４】
５．ラベル基体の表面に形成された、紫外線を照射することにより硬化して粘着性が低下する粘着剤層のラベル形成領域上に、紫外線吸収物質を含むラベル用トナーを、電子写真方式により現像する手段、及び全面に紫外線を照射して、前記粘着剤層のラベル形成領域以外の露出する粘着剤層を硬化させる紫外線照射手段を具備することを特徴とするラベルの作製装置。
【符号の説明】
【００９５】
１・・・ラベル作製装置、２・・・給紙部、３、３ａ、３ｂ・・・ラベル形成部、４・・・印刷部、５・・・搬送部、６・・・定着部、７・・・送り戻し機構部、８・・・排出部、９・・・給紙トレー、１１・・・給紙ローラ、１２・・・待機ローラ対、１３・・・感光体ドラム、１４・・・クリーナ、１５・・・初期化帯電器、１６・・・光書込ヘッド、１７・・・粉体ホッパー、１８・・・現像ローラ、１９・・・搬送ベルト、２１・・・転写ローラ、２２・・・粉体供給ローラ、２３・・・ドクターブレード、２４・・・回収パイプ、２５・・・駆動ローラ、２６・・・従動ローラ、２７・・・テンションローラ、２８・・・断熱性筐体、２９・・・発熱ローラ、３１・・・押圧ローラ、３２・・・搬出ローラ、３３（３３ａ〜３３ｆ）・・・送り戻しローラ対、３４（３４ａ〜３４ｆ）・・・送り戻し案内路、３５・・・切替フラップ、３６・・・搬送ローラ対、３７・・・排紙案内路、３８・・・排紙ローラ対、３９・・・排紙トレー、４０・・・剥離紙、４１・・・粘着剤、４１´・・・露出面、４２・・・ラベル用トナーのベタ画像、４２´・・・フィルム状のラベル、４３・・・印刷データの画像、４３´・・・定着画像。
【図１】
0005287877.tif 000003
【図２】
0005287877.tif 000004